СПОСОБ ПОЛУЧЕНИЯ КАТАЛИЗАТОРА ЩЕЛОЧНОГО МЕТАЛЛА, НАНЕСЕННОГО НА ДИОКСИД КРЕМНИЯ

1. Способ регенерации использованного катализатора щелочного металла на носителе диоксиде кремния, в котором содержание щелочного металла на отработанном катализаторе составляет, по меньшей мере, 0,5 мол. %, и где носитель диоксид кремния является ксерогелем, включающий стадию: контактирование упомянутого использованного катализатора щелочного металла на носителе диоксиде кремния с раствором соли щелочного металла в системе растворителей, которая имеет полярный органический растворитель в качестве основного компонента.
2
2. Способ по п. 1, в котором площадь поверхности катализатора составляет <180 м/г.
3. Способ по п. 1 или 2, в котором часть площади поверхности диоксида кремния присутствует в порах диаметром 5-150 нм.
4. Способ по любому одному из пп. 1-2, в котором часть объема порового пространства диоксида кремния обеспечена порами диаметром 5-150 нм.
5. Способ по п. 1 или 2, в котором щелочной металл выбран из лития, натрия, калия, рубидия и цезия.
6. Способ по п. 1 или 2, в котором соль щелочного металла выбрана из группы, состоящей из ацетата, пропионата, карбоната, гидрокарбоната, нитрата и гидроксида.
7. Способ по п. 1 или 2, в котором использованный катализатор щелочного металла включает второй или добавочный металл, выбранный из группы, состоящей из циркония, титана, гафния, алюминия, бора и магния или их смеси.
8. Способ по п. 1 или 2, в котором полярным органическим растворителем является спирт.
9. Способ по п. 1 или 2, в котором раствор соли щелочного металла в системе растворителей имеет начальное значение показателя рН от 8 до 13.
10. Способ по п. 1 или 2, в котором вода присутствует в растворе в количестве до 40 мас. %.
11. Способ по п. 1 или 2, в котором содержание соли
щелочного металла в растворе составляет <2 мас. %.
12. Способ по п. 1 или 2, в котором увеличение щелочного металла на катализаторе в соответствии со способом, находится в диапазоне от 0,25 мол. % до 2,0 мол. %.
-3
-3
13. Способ по п. 1 или 2, в котором концентрация щелочного металла в системе растворителей на начальном этапе пропитки находится между 6×10 и 0,6 мол. дм щелочного металла в растворе.
14. Способ по п. 1 или 2, в котором способ осуществляют при температуре 0-100°С,
15. Способ по п. 1 или 2, в котором способ осуществляют при давлении 1-10 бар.
16. Способ по п. 1 или 2, в котором катализатор находится в виде неподвижного слоя при контакте с раствором щелочного металла.
17. Способ по п. 1 или 2, в котором объемная скорость потока раствора щелочного металла при контакте с катализатором составляет от 0,1 до 10 объема слоя/час.
18. Способ по п. 1 или 2, в котором катализатор сформирован в виде фасонных частиц, имеющих максимальные и минимальные размеры в диапазоне от 1 до 10 мм.
19. Способ по п. 1 или 2, в котором способ представляет собой жидкофазный процесс.
2
20. Повторно пропитанный катализатор, полученный любым одним способом из пп. 1-19, включающий носитель из ксерогеля диоксида кремния и металл катализатора, выбранный из щелочного металла в диапазоне 0,5-5 мол. % на катализаторе, где площадь поверхности носителя - диоксида кремния составляет <180 м/г.
1
3
2
21. Способ получения этиленненасыщенной кислоты или сложного эфира, включающий контактирование карбоновой кислоты или сложного эфира формулы R-CH-COOR, с формальдегидом или с подходящим источником формальдегида формулы I, как обозначено ниже:
5
6
где R представляет собой метил, и R является Н;
X представляет собой О;
n является 1;
и m является 1;
1
3
в присутствии катализатора по п. 20, и необязательно в присутствии алканола; где R представляет собой водород или алкильную группу с 1 до 12 углеродными атомами, и R представляет собой независимо водород или алкильную группу с 1 до 12 углеродными атомами.
22. Способ по п. 21, где этиленненасыщенная кислота или сложный эфир выбирают из метакриловой кислоты, акриловой кислоты, метилового эфира метакриловой кислоты, этилового эфира акриловой кислоты или бутилового эфира акриловой кислоты.
1
3
2
23. Способ по пп. 21-22, в котором сложный эфир или кислота формулы R-CH-COOR представляет собой метиловый эфир пропионовой кислоты или пропионовую кислоту.
24. Способ по любому одному из пп. 21-22, в котором спиртом является метанол.
25. Способ по любому одному из пп. 21-22, в котором процесс проводят при молярном соотношении кислоты или сложного эфира к формальдегиду от 20:1 до 1:20, при температуре 250-400°С со временем пребывания 1-100 секунд и при давлении 1-10 бар.